Brevet FR2860992A1 — publié le 20050422

Filtre catalytique à base de carbure de silicium (r-SiC) pour la combustion des suies issues des gaz d'échappement d'un moteur à combustion Domaine technique de l'invention La présente invention concerne la purification catalytique de gaz d'échappement de moteurs à combustion, et notamment de moteurs diesel, à l'aide d'un catalyseur constitué par une mousse de carbure de silicium et une phase active constituée par au moins un élément métallique. Etat de la technique Dans un cas idéal, les gaz d'échappement d'un moteur à combustion d'hydrocarbures ne contiennent que du CO2 et du H2O. En réalité, on observe la formation d'autres produits gazeux ou solides. Ceci est lié d'une part à la présence d'impuretés contenues dans les hydrocarbures (telles que les composés soufrés), et d'autre part à la complexité des reactions chimiques lors de la combustion. A titre d'exemple, il est connu que la combustion dans un moteur Diesel est inhomogène et conduit à des températures très variables d'un point à l'autre du jet de carburant. Ledit jet de carburant peut, de surcroît, montrer localement un caractère turbulent, ce qui complique considérablement l'analyse et la prévision des réactions chimiques lors de la conception du moteur. On observe donc lors de la combustion d'hydrocarbures, tels que l'essence ou le gasoil, dans un moteur à combustion, d'une part des rejets gazeux tels que CO, NON, hydrocarbure imbrûlés, CO2 et H2O, et d'autre part l'émission de particules solides de taille variable. La purification des gaz d'échappement de moteurs diesel pose trois problèmes différents. Le premier problème concerne la conversion du CO, un gaz toxique et explosif, en CO2. Le deuxième problème concerne la conversion des oxydes d'azote, (représentés par la formule NOX et contenant principalement des molécules telles que NO et NO2), qui résultent de la réaction entre l'azote et l'oxygène contenus dans l'air et qui ont un effet irritant sur les muqueuses du système respiratoire, en azote. Le troisième problème concerne la formation de particules solides lors de la combustion. Ces particules peuvent contenir notamment de la suie et des hydrocarbures lourds condensés, ainsi que des composés minéraux, tels que des sulfates, présents dans le carburant. Leur taille est très variable en fonction du régime moteur et de la température dans la chambre de combustion; les plus petites peuvent pénétrer profondément dans les poumons, bronches et alvéoles pulmonaires, diminuant ainsi la capacité pulmonaire. Les effets mutagène ou cancérigène notamment de la suie et des particules d'hydrocarbures lourds condensés (tels que des molécules polynucléides aromatiques), sont connus. Par ailleurs, les gaz d'échappement peuvent contenir du carburant imbrûlé. Des particules solides de très faible taille peuvent aussi se former dans d'autres types de moteur à combustion, et notamment d'autres types de moteur utilisant des carburants liquides. Mais c'est surtout dans le domaine des moteurs Diesel que le problème de destruction des particules solides émises est le plus critique. Pour résoudre ces problèmes, l'homme du métier dispose de plusieurs approches. Il peut tout d'abord rechercher un régime de combustion qui minimise la formation de ces rejets indésirables. Cette réduction à la source peut être substituée ou complétée par des pots catalytiques. Cependant, les pots catalytiques utilisés pour minimiser les NOX dans les moteurs à essence ne donnent pas forcément de bons résultats pour les moteurs diesel car la teneur en oxygène et la température des gaz d'échappement d'un moteur diesel et d'un moteur à essence sont différentes. Le troisième problème, lié aux particules solides, est plus spécifique aux moteurs diesel qui utilisent un carburant plus lourd et ont une température de fonctionnement plus basse que les moteurs à essence. L'homme du métier connaît plusieurs systèmes de filtration des gaz d'échappement de moteurs diesel visant à retenir les particules. Un système de filtres utilise des fils métalliques ou céramiques, par exemple sous forme d'éponge, enrobés d'un dépôt catalytique. Ce système est assez sensible aux vibrations, qui tendent à user le dépôt catalytique; celui-ci forme des poussières émises à l'échappement. Un autre système utilise des filtres en mousse de céramique, typiquement à base de carbure de silicium SiC extrudé ou de cordiérite extrudée, comportant une distribution assez étroite de larges pores (diamètre de l'ordre de 100 m à 500 m) avec peu de canaux qui ne débouchent pas. Ces filtres sont caractérisés une bonne capacité de rétention avant colmatage et une meilleure résistance à la fissuration, mais montrent une perte de charge importante. Ils peuvent être fabriqués sous forme de cartouches ou bougies filtrantes, mais sont coûteux et assez difficiles à intégrer à l'enveloppe métallique qui les entoure, du fait de leur faible résistance à l'écrasement. On connaît des filtres monolithes de structure mousse pour lesquels une porosité large est utilisée en entrée du filtre et une porosité plus petite en sortie, la variation de porosité pouvant être continue ou discrète, sur un seul monolithe présentant des zones de porosité différente, ou par juxtaposition de filtres successifs présentant chacun une porosité différente. A titre d'exemple, il est connu de EP 0 050 340 (Bridgestone Tire Co. Ltd) , de FR 2 498 471 (W.R. Grace & Co.), de US 4,912,076 (Swiss Aluminum Ltd. ), et de FR 2 650 628 (Aris s.a.), de préparer des filtres à particules à partir d'éléments filtrants en matériau céramique présentant chacun une porosité différente, de manière à ce que les gaz à purifier traversent d'abord une zone à pores larges, et ensuite une zone à porosité plus petite. Le brevet US 4,857,088 (Swiss Aluminum Ltd.) décrit un filtre à particules à porosité non uniforme de type plus complexe, mais qui est toujours basé sur le même principe d'utiliser un filtre formé à partir d'éléments filtrants en matériau céramique présentant chacun une porosité différente. Le brevet US 5,053,062 (Donaldson Co.) propose l'utilisation d'un disque filtrant à larges pores à l'entrée d'une cartouche filtrante, ledit disque filtrant présentant une émissivité thermique élevée de manière à ce que la combustion des particules grossières de carbone recueillies sur ce disque contribue à l'échauffement de la cartouche filtrante. Une variante particulière des filtres à porosités non uniforme sont les filtres de type nid d'abeilles dans lesquels la paroi poreuse est recouverte sur la surface de sortie d'une fine membrane de porosité plus fine destinée à favoriser la filtration des très fines particules sans augmenter notablement la perte de charge. A titre d'exemple, le brevet US 4,846,906 (The Durion Company) décrit des filtres pour gaz d'échappement de moteurs Diesel comprenant un corps filtrant à base de céramiques à porosité ouverte, recouvert d'une membrane céramique à porosité ouverte avec une taille moyenne de pores plus petite que celle dudit corps. Les céramiques sont préparées à partir d'un gel d'aluminosilicates. Le brevet US 4,871,495 (The Durion Company) décrit un procédé thermique permettant de préparer des céramiques, notamment à base de cordierite, présentant une taille de pores contrôlée. La demande de brevet WO 00/01463 (Silentor Notox) décrit un filtre pour gaz d'échappement de moteurs Diesel composé d'un élément filtrant présentant une structure en nid d'abeille, avec une taille de pores de l'ordre de 35 500 m, et d'éléments filtrants présentant une taille de pores plus petite, 5 10 m dans une zone intermédiaire, et 0,5 5 m dans la zone extérieure que les gaz traverses en dernier. Cet élément filtrant peut être en matériau céramique à base de SiC, préparé par extrusion de poudres de SiC, dont une partie doit avoir une taille de grain très fine (de l'ordre de 0.1 10 m) pour pouvoir agir comme liant. L'usage d'un revêtement en alumine de type wash-coat est recommandé. Une description très complète de l'état de la technique en matière de filtres Diesel se trouve dans l'article Pollution atmosphérique. Posttraitements de P. Degobert, paru en mai 1995 dans le traité Mécanique et Chaleur , volume BL1, fascicule B 2 711 de la collection Techniques de l'Ingénieur Tous ces systèmes posent le problème de leur régénération. En effet, les particules retenues dans le filtre bouchent les pores, ce qui augmente la perte de charge. Il faut donc enlever les particules en les brûlant, soit en continu, soit en discontinu, Or, la température des gaz d'échappement d'un moteur Diesel est trop basse pour assurer la combustion directe des particules de suie ou d'hydrocarbures captées; leur température est le plus souvent inférieure à 400 C, alors que la combustion spontanée desdites particules est observée à partir d'une température minimale de l'ordre de 400 C à 800 C (en fonction de la composition des particules). Il faut donc apporter un catalyseur et / ou de la chaleur pour assurer la combustion permanente ou périodique des particules captées. L'apport de chaleur requiert un contrôle sophistiqué de la température, car la conductivité de chaleur des matériaux utilisés dans les systèmes actuellement disponibles est faible. Il existe plusieurs systèmes de régénération, en série (avec un seul filtre), ou en parallèle (avec au moins deux filtres), avec ou sans apport d'air, avec apport de chaleur par chauffage électrique ou chalumeau. Ces systèmes de filtres sont complexes et coûteux, et nécessitent des systèmes de régulation complexes. A titre d'exemple, un système de filtre utilisé sur des véhicules de tourisme utilise des cartouches à base de SiC broyé très fin, extrudé en nid d'abeille et fritté à une température supérieure à 1500 C. Dans ces filtres, typiquement un canal sur deux est bouché, ce qui favorise le passage des gaz à travers les pores de la céramique plutôt qu'à travers le système de canaux. Les particules retenues par le filtre sont périodiquement brûlées en ajoutant au carburant un catalyseur. Ce système est efficace mais coûteux. Un autre système est décrit dans le document de P. Degobert mentionné cidessus: un filtre en mousse céramique fabriquée à partir de carbure de silicium ou de cordiérite, présentant une distribution assez étroite de larges pores quasi circulaires d'un diamètre de 250 à 500 m, tortueux en profondeur, avec peu de canaux qui ne débouchent pas. Ces filtres sont fabriqués par imprégnation d'une matrice de mousse de polyuréthane par une pâte de cordiérite, qui est ensuite calcinée. On obtient ainsi une mousse de cordiérite avec environ 20 - 30 pores par cm3; ces filtres, fabriqués sous forme de bougies ou cartouches, ont un taux de rétention de l'ordre de 60 à 70 %. Encore un autre système de filtre est basé sur une cartouche en cordiérite extrudée en nid d'abeille, imprégnée de métaux précieux tels que le platine. Le brevet EP 0 160 482 B1 (Engelhard Corporation) divulgue un filtre constitué d'une cartouche en matériau céramique à parois poreuses imprégnées d'un catalyseur constitué d'un mélange d'un élément du groupe du platine et d'un oxyde d'un élément alcalino-terreux. Dans ce filtre, ledit catalyseur permet d'abaisser la température de combustion des particules de suies, qui sont donc éliminées en continu. Ladite cartouche peut être constituée en matériau céramique cellulaire ou monolithique. La demande de brevet EP 1 142 619 Al (Ibiden) divulgue un système de filtre diesel, dont le milieu filtrant céramique consiste en SiC poreux fritté, d'un diamètre moyen de pores d'environ 5 à 15 m, dont au moins 20 % sont des pores ouverts. Ce milieu filtrant est fabriqué à partir d'un mélange de poudres a-SiC et de E3-SiC, préparé avec un liant organique, ou à partir de nitrure de silicium, sialon, alumine, cordiérite, mullite. Plusieurs de ces blocs céramiques sont assemblés à l'aide d'une pâte en fibres céramiques à base de silicate d'aluminium. Cela évite d'utiliser des blocs de taille relativement importante, car la probabilité de formation de fissures dans le matériau céramique augmente avec la taille du bloc. La demande de brevet français FR 2 818 163 (Renault) décrit un nouveau catalyseur à base de cuivre permettant de brûler ces particules de suie aux températures habituelles des gaz d'échappement, soit environ 300 C. Ce catalyseur peut être appliqué sur des supports céramiques connus, notamment de type oxyde, tel que la cordiérite, ou sur des filtres métalliques. La demande de brevet WO 93/13303 (Stobbe) décrit un système de filtre en a-SiC fritté à 2200 2600 C, composé de segments qui peuvent être chauffés, individuellement ou en groupes, par effet Joule afin de brûler les particules de suie. La résistance électrique de ce produit est assez élevée, et un fort courant est nécessaire pour chauffer. La demande de brevet publiée sous le numéro JP 07-080226 (Ibiden) propose de réduire la résistance électrique des céramiques de SiC en ajoutant des additifs. L'article An optimal NOX assisted abatement of diesel soot in an advanced catalytic filter design de A. Setiabudi, M. Makkee et J.A. Moulijn, paru dans la revue Applied Catalysis B: Environmental, vol 42, p. 35-45 (2003) décrit un catalyseur préparé par imprégnation d'une mousse de SiC de 20 ppi avec une solution de Pt(NH3)4 C12 H2O, conduisant à une teneur en Pt de 1,5 %. On connaît différents procédés de fabrication de SiC. A titre d'exemple, le brevet EP 313 480 B1 (Pechiney Electrométallurgie) décrit un procédé de production de grains fins de carbure de silicium consistant à générer dans une première zone de réaction des vapeurs de SiO par chauffage d'un mélange SiO2 + Si à une température comprise entre 1100 et 1400 C sous une pression comprise entre 0,1 et 1,5 hPa, et puis à mettre en contact ces vapeurs de SiO avec du carbone réactif de surface spécifique d'au moins 200 m2/g à une température comprise entre 1100 et 1400 C. Une variante de ce procédé est décrit dans le brevet EP 543 752 B1 (Pechiney Recherche). Le procédé décrit dans ce brevet consiste à préparer par pyrolyse d'une mousse de polyuréthane imprégnée d'une résine thermodurcissable à une température comprise entre 700 et 900 C une mousse de carbone, à activer la mousse par balayage de CO2 à 700 - 1000 C, puis à exposer cette mousse à une vapeur de SiO pour former une mousse de SiC. Le brevet EP 440 569 B1 (Pechiney Recherche) décrit un procédé d'obtention de SiC consistant à mélanger de la résine furfurylique avec un durcisseur organique et de la poudre de silicium, à durcir ce mélange dans une étuve à environ 100 à 120 C, à carboniser ce mélange durci en le chauffant à une température de l'ordre de 900 C sous balayage d'azote, et puis à carburer ce produit intermédiaire en le chauffant à une température de l'ordre de 1200 C sous balayage d'argon, suivi éventuellement de l'élimination de l'excès de carbone à une température d'environ 600 C sous air. Le brevet EP 511 919 Bl (Pechiney Recherche) décrit la préparation de catalyseurs à partir de ce produit. Le brevet EP 624 560 B1 (Pechiney Recherche) décrit un procédé d'obtention de SiC consistant à imprégner une mousse de polyuréthane avec une suspension de poudre de silicium dans une résine organique avec un rapport de masse contrôlé, a polymériser la résine, à carboniser les polymères organiques, et puis à carburer le silicium. Selon l'enseignement de ce brevet, pour la filtration de gaz d'échappement de moteurs Diesel, une surface spécifique BET inférieure à 5 m2/g et une très faible mésoporosité sont préférés. Dans tous les cas, en l'état actuel de la technique, l'utilisation d'un filtre Diesel engendre un surcoût non-négligeable, et par conséquent, seules quelques modèles de véhicules en sont équipés. Compte tenu des problèmes liés au colmatage, à la tenue aux vibrations et aux cycles thermiques, à la régénération, à la régulation et au coût des filtres selon l'état de la technique, on recherche activement des dispositifs filtrants plus simples, plus robustes et moins coûteux. Un tel dispositif devrait mettre en oeuvre un milieu filtrant qui soit facile à fabriquer en différentes formes géométriques, et qui ne soit pas sujet à la formation de fissures lors de la fabrication ou manipulation. Problème posé Le problème auquel essaye de répondre la présente invention est donc de proposer un filtre catalytique à particules pour la purification des gaz d'échappement de moteurs à combustion, plus simple à fabriquer, plus robuste, moins cher que les filtres connus, qui retient autant de particules que possible, et notamment les particules de petite taille, qui présente une faible perte de charge et qui se prête à une régénération continue. Objets de l'invention La présente invention a pour objet une pièce en mousse de a-SiC ayant une surface spécifique d'au moins 5 m2/g et présentant au moins deux zones A et B ayant une distribution de porosité différente, caractérisée en ce que ladite pièce a été fabriquée par transformation chimique d'un milieu précurseur poreux constitué d'au moins deux blocs A' et B' ayant une distribution de porosité différente, et en ce que lesdites au moins deux zones A et B sont issues de ladite transformation chimique desdits au moins deux blocs A' et B'. Un autre objet sont deux procédés de fabrication permettant de réaliser une telle pièce en mousse de E3-SiC ayant une surface spécifique d'au moins 5 m2/g et présentant au moins deux zones A et B ayant une distribution de porosité différente. Dans ces deux procédés (A) et (B), on prépare d'abord un milieu précurseur en mousse de polyuréthane comportant au moins deux zones ayant une distribution de porosité différente, que l'on imprègne d'une résine thermodurcissable, qui se présente dans le procédé (B) sous la forme d'une suspension de poudre de silicium dans une résine thermodurcissable. Ensuite, on réticule ladite résine par augmentation progressive de la température. La suite du procédé est différente pour les procédés (A) et (B) : Dans le procédé (A), on pyrolyse ensuite ladite mousse pour former une mousse de carbone, on active ladite mousse en carbone en la chauffant sous balayage de CO2 à une température comprise entre 700 C et 1000 C, et on expose ladite mousse en carbone activée à une vapeur de SiO pour former une mousse en carbure de silicium. Dans le procédé (B), on carbonise la mousse de polyuréthane et la résine, et on siliciure le carbone ainsi formé par augmentation progressive de la température jusqu'à une température ne dépassant pas 1600 C, et on élimine le carbone résiduel par oxydation du produit à une température comprise entre 650 C et 950 C. Encore un autre objet de l'invention est un dispositif de cartouche de filtre catalytique comportant un milieu filtrant en mousse de 13-SiC ayant une surface spécifique d'au moins 5 m2/g, et au moins une phase active, ladite cartouche étant entourée d'une paroi solide en matériau imperméable aux gaz, et équipée d'au moins deux ouvertures, dont l'une pour l'entrée des gaz à filtrer et l'autre pour la sortie des gaz débarrassés d'au moins une partie de leurs particules solide, ladite cartouche étant caractérisée en ce que ledit milieu filtrant comporte au moins deux zones ayant une porosité différente. Description des figures La figure 1 montre la photographie de la mousse de taille caractéristique de 2150 m. La règle est calibrée en millimètres. Les flèches montrent un pentagone unitaire. Les cercles entourent un polygone utilisé pour déterminer la taille des pores de la mousse. La Figure 2 montre le taux de conversion de la suie en fonction du temps à 300 C: (a) Suie seule (0,4 mg de suie par heure), (b) Suie déposée sur une mousse de f-SiC imprégnée de Pt (7,2 mg de suie par gramme de catalyseur par heure). Ces courbes montrent l'efficacité du dispositif filtre catalytique dans la combustion d'une suie modèle. La figure 3 montre la distribution de la taille des particules contenues dans les gaz d'échappement d'un véhicule de tourisme équipé d'un moteur diesel (test sur banc à rouleaux pour 900, 2000 et 3000 trs/min.). La figure 3 correspond à l'exemple 3. Description détaillée de l'invention La demanderesse a trouvé que le problème peut être résolu en utilisant un dispositif de filtre catalytique comportant au moins une mousse à base de R-SiC dont la taille de pores est ajustée de façon à ce que le gaz à purifier traverse au moins deux zones ayant une distribution de porosité différente. Ladite mousse est associée à une phase active, généralement constituée par un élément du groupe du platine seul ou sous forme d'alliage ou mélange avec un autre élément. a) Définitions On appelle ici milieu filtrant le milieu traversé par les gaz d'échappement; ledit 25 milieu retient au moins une partie des particules contenues dans lesdits gaz d'échappement. On entend ici par distribution de porosité la courbe de distribution de la taille de pores par unité de volume du milieu filtrant ou d'une partie de celui-ci. Cette distribution peut être représentée en bonne approximation par une valeur moyenne et un écart-type, si elle est approximativement gaussienne. Dans d'autres cas, comme par exemple dans celui d'une distribution bi-modale, il faudra utiliser plusieurs paramètres pour décrire convenablement la distribution de porosité. On entend ici par zones ayant une distribution de porosité différente au moins deux zones de référence du milieu filtrant dont la distribution de porosité, telle que définie ci-dessus, est statistiquement significativement différente. A titre d'exemple, le milieu filtrant peut comporter un gradient de porosité ; dans ce cas, les deux zones de référence peuvent être prises aux extrémités du gradient. Le milieu filtrant peut aussi comporter une discontinuité, c'est-à-dire être composé de deux ou plusieurs blocs ayant une distribution de porosité différente; dans ce cas, chaque bloc peut constituer une zone . On appelle ici cartouche un dispositif filtrant catalytique comportant un milieu filtrant constitué par un support et une phase active, entouré d'une paroi solide en matériau imperméable aux gaz (pouvant prendre la forme d'une enveloppe , c'est-à-dire d'un récipient creux pourvu d'une paroi imperméable, sauf aux endroits d'ouverture prévus) et résistant à la température de travail du dispositif. Cette cartouche est équipé d'au moins deux ouvertures, l'une pour l'entrée des gaz d'échappement, l'autre pour la sortie des gaz d'échappement débarrassés d'au moins une partie de leurs particules solides. Selon l'invention, une cartouche peut contenir une ou plusieurs pièces massives de milieu filtrant catalytique. Si la cartouche contient plusieurs de ces pièces massives constituant la partie catalytique du dispositif, ces pièces massives sont alors appelées blocs , quelle que soit leur forme géométrique. Si la cartouche ne contient qu'une pièce massive de milieu filtrant, celle pièce est alors appelée une bougie : c'est une pièce massive de milieu filtrant, ayant une forme prête à être insérée dans la cartouche. On appelle ici milieu précurseur une pièce ou un assemblage de pièces d'un matériau précurseur du milieu filtrant, qui est ensuite transformé par une ou plusieurs réactions chimiques à température élevée en une pièce constituant le milieu filtrant catalytique. b) Fabrication de la mousse de j3-SiC La mousse de [3-SiC doit présenter une surface spécifique BET d'au moins 5 m2 préférentiellement d'au moins 7 m2/g, et encore plus préférentiellement d'au moins 10 m2/g. Dans un mode de réalisation avantageux, ladite mousse de carbure de silicium montre une porosité convenablement ajustée, comme décrit dans la section [0045] du brevet EP 0 624 560 B1. Dans certains modes de réalisation de la présente invention, on préfère une mousse de j3-SiC qui se présente comme une mousse alvéolaire à porosité ouverte. Nous entendons ici par mousse alvéolaire une mousse qui présente à la fois une très faible densité et un grand volume poreux. La mousse alvéolaire en 1i-SiC utilisée dans le cadre de la présente invention a une densité volumique comprise entre 0,05 g/cm3 et 0,5 g/cm3. Un cube d'une longueur de 1 cm en une telle mousse alvéolaire pèse donc entre 0,05 et 0,5 g. En dessous d'une densité de 0,05 g/cm3, on rencontre des problèmes de tenue mécanique de la mousse. Au-dessus de 0,5 glcm3, le volume poreux va être réduit et la perte de charge va augmenter sans procurer un avantage fonctionnel. Avantageusement, la densité est comprise entre 0,1 et 0,2 g/cm3. A titre d'exemple, on peut préparer une mousse alvéolaire de SiC constituée d'une structure tridimensionnelle de cages interconnectées, lesdites cages pouvant être assimilées à des dodécaèdres constitués d'un arrangement de 12 fenêtres pentagonales. Cette structure montre deux tailles d'ouvertures permettant le passage du gaz au travers de la pièce: 1. les ouvertures constituées par les pentagones unitaires, 2. les ouvertures plus grandes, assimilables à des cercles et formées par le plus grand diamètre du dodécaèdre. La taille moyenne des ouvertures les plus grandes est mesurée par voie optique et sert de caractérisation de la taille des alvéoles de la mousse: c'est la grandeur retenue pour définir la taille caractéristique des pores du milieu filtrant. A titre d'exemple, une mousse de taille caractéristique de 2150 m est représentée sur la figure 1. L'ouverture des pores de la mousse peut être également modifiée en modifiant la taille des pores de la mousse polyuréthane de départ. On utilisera de préférence des mousses 13-SiC de taille moyenne d'alvéoles comprises entre 500 m et 4000 m. Avec une taille de pores inférieure à 500 m (environ 80 pores per inch, abrégé ppi), le milieu filtrant qui en résulte a une perte de charge trop importante. En pratique, on préfère ne pas descendre au-dessous de 1000 m (soit environ 55 ppi). Avec une taille de pores au-dessus de 4000 m (environ 12 ppi), le milieu filtrant qui en résulte n'a pas une efficacité de rétention suffisante. Une taille de pores comprise entre 1000 m et 3000 m, et préférentiellement entre 1200 m et 2600 m, convient bien dans la majorité des cas. Avantageusement le milieu filtrant peut être constitué d'une mousse alvéolaire présentant des zones ayant une distribution de porosité différente, formé soit par une succession de mousses de différentes tailles de pores, soit par une pièce unique présentant elle-même un gradient de porosité, soit encore par une combinaison des deux. Pour chaque zone, la porosité moyenne se situe à l'intérieur des fourchettes indiquées ci-dessus. On préfère utiliser une mousse polyuréthane présentant une taille de cellules calibrée et qui ne comporte pas de fraction significative de cellules fermées, et de manière préférée une mousse dont le réseau cellulaire est complètement ouvert. De telles mousses sont disponibles dans le commerce. Dans une réalisation préférée de l'invention, le milieu précurseur est une mousse polyuréthane avec une taille d'ouverture de pores variables. Cette variation de la distribution poreuse peut se présenter sous forme d'un gradient. Le milieu précurseur peut également être constitué de plusieurs blocs avec des ouvertures de pores différentes, par exemple, une ouverture de pore plus grande à l'entrée du dispositif et une ouverture de pore plus petite à la sortie du mêmedispositif; un tel milieu précurseur permet de fabriquer un dispositif filtrant discontinu. Outre la porosité macroscopique fournie par la structure alvéolaire qui permet une circulation aisée du gaz au travers du filtre, la mousse de RSiC selon l'invention possède également une porosité mésoporeuse de taille typiquement comprise entre 10 et nm. C'est grâce à cette mesoporosité additionnelle que la mousse selon l'invention développe une surface spécifique importante, d'au moins 5 m2/g et allant jusqu'à environ 25 m2/g qui confère à ladite mousse de très bonnes propriétés de dispersion de phase catalytique. Ainsi, contrairement aux milieux filtrants connus basés sur un matériau en a-SiC, il n'est pas nécessaire de prendre des mesures pour augmenter la surface spécifique du milieu filtrant, par exemple en déposant une phase solide à haute surface spécifique de type wash coat. Une surface spécifique comprise entre 10 et 20 m2/g est préferée dans le cadre de la présente invention. La mousse de j3-SiC peut être fabriquée par l'un ou l'autre des procédés suivants: (A) Premier procédé : Ce premier procédé comprend les étapes suivantes: (Aa) On prépare un milieu précurseur en mousse de polyuréthane avec une distribution poreuse prédéfinie, que l'on imprègne d'une résine thermodurcissable, (Ab) on réticule ladite résine par augmentation progressive de la température suivie d'un palier qui peut aller de quelques heures à quelques jours, (Ac) on pyrolyse ladite mousse pour former une mousse de carbone, (Ad) on active ladite mousse en carbone en la chauffant sous balayage de CO2 à une température comprise entre 700 C et 1000 C, (Ae) on expose ladite mousse en carbone activé à une vapeur de SiO pour former une mousse de carbure de silicium. (B) Deuxième procédé : Ce deuxième procédé comprend les étapes suivantes: (Ba) On prépare un milieu précurseur en mousse de polyuréthane avec une distribution poreuse prédéfinie, que l'on imprègne d'une suspension de 30 poudre de silicium dans une résine thermodurcissable, (Bb) on réticule ladite résine par augmentation progressive de la température suivie d'un palier qui peut aller de quelques heures à quelques jours, (Bc) on carbonise la mousse de polyuréthane et la résine contenant du silicium, et on siliciure simultanément le carbone par augmentation progressive de la température jusqu'à une température ne dépassant pas 1600 C, (Bd) on élimine le carbone résiduel par oxydation du produit à une température 5 typiquement comprise entre 650 C et 950 C. Dans les étapes (Aa) et (Ba), la résine thermodurcissable est choisie avantageusement parmi les résines furfuryliques ou phénoliques. Ces deux procédés peuvent être mis en oeuvre avec des variantes. Une variante très avantageuse du procédé (A) consiste à remplacer l'étape (Aa) par l'étape (Aaa) : (Aaa) on prépare un milieu précurseur en mousse de polyuréthane comportant au moins deux zones ayant une distribution de porosité différente, que l'on imprègne d'une résine thermodurcissable, et on continue le procédé avec les étapes (Ab), (Ac), (Ad) et (Ae). De même, dans une variante avantageuse du procédé (B), on remplace l'étape (Ba) par l'étape (Baa) : (Baa) on prépare un milieu précurseur en mousse de polyuréthane comportant au moins deux zones ayant une distribution de porosité différente, que l'on imprègne d'une suspension de poudre de silicium dans une résine thermodurcissable, et on continue le procédé avec les étapes (Bb), (Bc) et (Bd). La demanderesse préfère le deuxième procédé (B), car elle considère qu'il est industriellement plus simple. La mousse polyuréthane peut être remplacée par d'autre mousse polymère organique présentant une certaine souplesse mécanique, et exempte de certains éléments métalliques provenant des catalyseurs de polymérisation utilisés pour son l'élaboration. Un des avantages de tous les procédés selon l'invention, et de toutes leurs variantes, est la facilité avec laquelle on peut fabriquer des milieux filtrants d'une forme géométrique souhaitée. Avantageusement, on donne à la pièce en mousse de polyuréthane après réticulation la forme souhaitée pour être utilisée comme filtre catalytique, ou on usine la mousse en carbone. La mousse de carbure de silicium mise en oeuvre dans le cadre de la présente invention est constituée de 3-SiC, cristallisée dans un système cubique à faces centrées. La demanderesse a constaté qu'une telle mousse montre une conductivité thermique suffisante pour être chauffée aisément en la mettant en contact avec un ou plusieurs moyens extérieurs de chauffage. On peut utiliser comme moyen de chauffage un collier chauffant qui entoure au moins partiellement la mousse, ou une tige chauffante (par exemple un thermo-plongeur) que l'on introduit dans un logement prévu à cet effet dans la mousse. Par ailleurs, ladite mousse de carbure de silicium montre une conductivité électrique suffisante pour pouvoir être chauffée directement par le passage d'un courant électrique. Ce moyen intrinsèque de chauffage peut remplacer lesdits moyens extérieurs de chauffage, ou il peut s'y ajouter. La forte conductivité thermique de ladite mousse de e-SiC permet également d'améliorer le transfert thermique permettant de limiter les points chauds. La taille des pores constituant la mousse de f3-SiC peut être également variée sur une relativement large gamme afin de réduire au maximum les phénomènes de perte de charge tout en optimisant le pouvoir de combustion catalytique du système. Un autre avantage de la présente invention est la possibilité de fabriquer des pièces de différentes formes pour s'adapter à la place disponible sur la ligne d'échappement. Il est également possible d'utiliser des blocs ainsi catalysés en série et de les chauffer indépendamment. Finalement, il est à noter que la mousse à base de 13-SiC présente un excellent compromis entre la surface de capture et le poids, ce qui n'est pas le cas des autres systèmes embarqués existants dans le commerce à ce jour. Dans une réalisation préférée de l'invention, on imprègne la mousse de carbure de silicium de substances chimiques qui agissent comme catalyseur, notamment comme catalyseur d'oxydation pour catalyser la combustion des particules de suies passant à travers le dispositif. La source d'oxydant est constituée soit par de l'oxygène soit par l'intermédiaire du NO ou NOX trouvant dans le gaz. A titre d'exemple, on peut, selon des techniques connues, imprégner la mousse de f3-SiC avec une solution contenant un ou plusieurs composés de platine, rhodium ou palladium ou les combinaisons linéaires desdits métaux, pour former une phase catalytiquement active. La présence d'au moins un de ces métaux permet d'abaisser la température de combustion des suies et de réaliser la combustion en mode continu évitant ainsi l'encrassement du dispositif. Néanmoins, l'utilisation d'un moyen de chauffage externe est toutefois une réalisation préférée de l'invention pour les moteurs diesel. La bonne surface spécifique du R-SiC permet de déposer d'une phase catalytique directement sur sa surface sans avoir recours à un wash-coat additionnel. Ceci permet un gain de coût de fabrication non négligeable. L'agent actif fait avantageusement entre 0,1 et 2 % en masse du support, préférentiellement entre 0,2 et 1,5% en masse et spécialement entre 0,2 et 0,5 %. c) Dispositifs de filtration catalytique Dans une réalisation préférée de l'invention, la zone du milieu filtrant qui est traversée en premier par les gaz d'échappement à filtrer a une taille de porosité plus grande que la zone qui est traversée ensuite. Ledit gradient peut par exemple être parallèle au sens long du milieu filtrant (gradient longitudinal), ou perpendiculaire au sens long du milieu filtrant (gradient axial), ledit milieu filtrant ayant souvent une forme approximativement cylindrique pour pouvoir être inséré dans un récipient, tel qu'un tube métallique. Par ailleurs, ledit gradient de la porosité en fonction de l'endroit dans le milieu filtrant peut montrer une variation continue ou discontinue de la distribution de porosité. Comme il sera expliqué plus en détail ci-dessous, on peut obtenir, dans le cadre de la présente invention, trois types de gradients: a) un gradient à l'intérieur d'un milieu filtrant continu, b) un gradient à l'intérieur d'un milieu filtrant continu fabriqué par assemblage d'au moins deux milieux précurseurs, et c) un gradient à l'intérieur d'un milieu filtrant discontinu constitué d'au moins deux blocs de milieux filtrants assemblés mécaniquement. Ces trois types de milieux filtrants, caractérisés ici par la forme de leur gradient, correspondent à des modes de réalisation différents de la présente invention. Ils peuvent être réalisés à gradient axial ou longitudinal. Dans un mode de réalisation avantageux de la présente invention, la taille de pores du milieu filtrant montre un gradient. Ce gradient peut être parallèle au sens long de la cartouche, ou perpendiculaire au sens long de ladite cartouche. Il importe que ce gradient et, le cas échéant, l'assemblage des blocs, soit choisi de façon à ce que le flux de gaz d'échappement traverse d'abord une région à grandes tailles de pores, et puis une région à tailles de pores plus faibles. A titre d'exemple, on peut réaliser une bougie qui montre un gradient de porosité, ou on peut assembler le milieu filtrant à partir d'au moins deux blocs de porosité différente. La demanderesse a trouvé dans le cadre de la présente invention qu'il est possible d'obtenir une mousse de carbure de silicium à porosité variable, et même à gradient de porosité contrôlé, en partant d'une mousse de polyuréthane présentant elle aussi une porosité contrôlée ou un grandient de porosité. Une telle mousse de polyuréthane à porosité contrôlée peut être fabriqué par exemple avec un agent d'expansion, et de préférence un agent d'expansion réactif. Dans une autre réalisation de l'invention, on réalise un milieu filtrant continu par assemblage d'au moins deux pièces de mousse polyuréthane (milieux précurseurs) de porosité différente, que l'on soumet ensuite aux réactions chimique à haute température pour fabriquer un bloc de mousse de carbure de silicium possédant des zones qui montrent la taille de porosité voulue. Dans le même but, on peut également assembler le milieu filtrant à partir de blocs de mousse de SiC de porosité différent; il s'agit dans ce cas d'un milieu filtrant discontinu. La mousse de SiC mise en oeuvre dans le cadre de la présente invention, ainsi que les milieux précurseurs de ladite mousse de SiC, peuvent être facilement mise en forme, par exemple par usinage ou découpe, pour leur conférer aisément une forme telle qu'elle remplit tout le volume souhaité de la cartouche. Cette facilité de mise en forme est un avantage significatif par rapport aux milieux filtrants habituellement utilisés dans des dispositifs de filtre à particules pour la purification de gaz d'échappement des moteurs à combustion. La bougie peut comporter une peau de SiC plus compacte, comme décrit dans le brevet US 5,958,831, pour améliorer la résistance à l'écrasement de la bougie. On peut également préparer une bougie à gradient concentrique, c'est-àdire à gradient perpendiculaire au sens long, à partir d'une pièce en mousse de polyuréthane formée par enroulement de feuilles en mousse de polyuréthane. d) Utilisation du dispositif Comme indiqué ci-dessus, la mousse de carbure de silicium mise en oeuvre dans le cadre de la présente invention est constituée de R-SiC. La demanderesse a constaté qu'une telle mousse montre une conductivité thermique suffisante pour pouvoir être chauffée aisément en la mettant en contact avec un ou plusieurs moyens extérieurs de chauffage. On peut utiliser comme moyen de chauffage un collier chauffant qui entoure au moins partiellement la cartouche, ou une tige chauffante (thermoplongeur) que l'on introduit dans un logement prévu à cet effet dans la cartouche. Par ailleurs, ladite mousse de carbure de silicium montre une conductivité électrique suffisante pour pouvoir être chauffée directement par le passage d'un courant électrique. Ce moyen intrinsèque de chauffage peut remplacer lesdits moyens extérieurs de chauffage, ou il peut s'y ajouter. Un autre moyen extérieur de chauffage qui peut être utilisé dans le cadre de la présente invention est le chauffage par micro-ondes. Ainsi, on peut brûler de façon périodique ou continue les particules retenues par le filtre. Dans une réalisation préférée de l'invention, on imprègne la mousse de carbure de silicium de substances chimiques qui agissent comme catalyseur, notamment comme catalyseur d'oxydation pour catalyser la combustion des particules retenues. A titre d'exemple, on peut, selon des techniques connues, imprégner la mousse de SiC avec une phase active contenant au moins un des éléments platine, rhodium ou palladium. Une telle cartouche imprégnée peut se régénérer même sans utilisation d'un moyen de chauffage, si la température des gaz d'échappement qui la traversent est suffisamment élevée. L'utilisation d'un moyen de chauffage est toutefois une réalisation préférée de l'invention pour les moteurs diesel. Le dispositif de filtre selon l'invention peut être monté sur tous les types de moteurs à combustion, et notamment sur tous les moteurs utilisant des carburants liquides. Une utilisation avantageuse dudit dispositif est l'utilisation comme filtre des gaz d'échappement d'un moteur diesel. Ledit dispositif peut comprendre une, deux, trois, ou encore plus de voies, dont chacune est équipée d'une cartouche. Dans un mode de réalisation, les cartouches d'une des ces voies peuvent être en mode régénération, c'està-dire que l'on introduit de l'air dans la cartouche chaude pour brûler les particules, pendant qu'au moins une autre cartouche filtre les gaz d'échappement. Dans un autre mode de réalisation, on brûle les particules filtrées de façon continue lors de la filtration, soit en utilisant un milieu filtrant en mousse de (3-SiC imprégné d'un catalyseur approprié, soit par injection périodique ou continue d'un catalyseur dans le carburant. Cependant, un grand avantage du dispositif selon l'invention est que, pouvant fonctionner en mode continu à une température relativement basse, et ne dépassant normalement pas 500 C ou même 400 C, le filtre catalytique se régénère pratiquement en permanence, ce qui évite l'augmentation rédhibitoire de la perte de charge sur la ligne d'échappement. Ainsi, il est possible d'utiliser un dispositif à une seule voie, ce qui simplifie le dispositif, et on n'a pas besoin de gérer des phénomènes discontinus (tel que l'injection de catalyseur dans le carburant). Tout au plus, il peut être utile de chauffer le dispositif lorsqu'il est froid, notamment au démarrage du moteur, ce qui peut se faire dans le dispositif selon l'invention de manière très simple, par exemple par effet Joule; la bonne conductivité thermique du 3-SiC aide à l'installation rapide d'un équilibre thermique en cas de changement de température. e) Avantages de l'invention L'invention présente de nombreux avantages. L'utilisation d'une mousse en (3-SiC présente les avantages suivants: La fabrication de pièces de forme en mousse de SiC (bougies ou blocs) met en oeuvre des matières premières peu coûteuses. Il n'est pas nécessaire d'extruder une pièce en nid d'abeille. Les pièces en mousse de SiC obtenues, ainsi que leur précurseurs, sont usinables. On peut fabriquer facilement des pièces de différentes formes pour s'adapter à la place disponible sur la ligne d'échappement. La conductivité thermique du R-SiC obtenue est bonne et évite la formation de points chauds; elle facilite le chauffage. La bonne conductivité électrique permet de chauffer le milieu filtrant directement par effet Joule avec un bon rendement énergétique. Un autre avantage de l'invention est que la phase active peut être déposée directement sur le (3-SiC sans avoir recours à un wash-coat additionnel, ce qui procure un gain en coût de fabrication et facilite le recyclage de la phase active. La mousse de {3-SiC utilisée dans le cadre de la présente invention présente une surface spécifique suffisante (d'au moins 5 m2/g, préférentiellement d'au moins 7 m2/g et encore plus d'au moins 10 m2/g) pour pouvoir être utilisée comme support pour un catalyseur, alors que dans les dispositifs connus en a-SiC, la surface spécifique est trop faible et doit être augmentée par le dépôt d'un wash- coat contenant de la poudre d'alumine. Encore un autre avantage de l'invention est le faible coût de fabrication d'une mousse en 13-SiC, qui est notamment inférieur à celui d'in monolithe en a-SiC selon l'état de la technique du fait d'une température de synthèse nettement plus basse 20 (environ 1400 C dans le procédé selon l'invention, comparé avec environ 1700 2300 C pour les procédés connus). L'utilisation d'une mousse alvéolaire à porosité ouverte présente en plus les avantages suivants: La perte de charge ne varie pratiquement pas lorsque le filtre s'encrasse; on peut optimiser la structure poreuse pour maximiser le rapport efficacité de filtration / perte de charge en utilisant une porosité variable et bien maîtrisée entre l'entrée et la sortie du filtre. Le dispositif selon l'invention a de nombreux avantages techniques et économiques par rapport aux dispositifs selon l'art antérieur, et notamment par rapport aux dispositifs existants à cartouche céramique. Lesdites pièces en mousse de SiC peuvent être manipulées aisément et résistent aux conditions opératoires hostiles, telles que les vibrations, les chocs thermiques, les chocs mécaniques, qu'entraîne leur utilisation, notamment dans les véhicules de tourisme ou industriels, les engins de bâtiment ou agricoles, les locomotives et navires. Le dispositif selon la présente invention montre une durée de vie très longue. Le recyclage des blocs de mousse de SiC peut se faire par broyage; la poudre ainsi obtenue peut être utilisée dans certaines applications de céramique industrielle connues de l'homme du métier. Le catalyseur métallique peut être préalablement récupéré par lavage avec un acide approprié. Le dispositif de filtre selon l'invention peut être monté sur tous les types de moteurs à combustion, notamment sur tous les moteurs utilisant des carburants liquides, et plus spécialement sur les moteurs de type Diesel. Les exemples qui suivent illustrent l'invention et n'ont pas de caractère limitatif. Exemples Exemple 1: Procédé de préparation de la phase active du catalyseur pour dépôt sur une 20 mousse de a-SiC Cet exemple illustre de manière détaillée la préparation d'un catalyseur permettant de brûler les suies issues d'un moteur diesel. On prépare un mélange homogène constitué d'une suspension de 810 g de poudre de silicium dans 1000 g de résine phénolique. Une mousse polyuréthane de porosité moyenne de 1200 m est imprégnée de ce mélange en quantité égale à environ 20 fois sa propre masse. La pièce obtenue est ensuite durcie par un traitement sous air à 150 C pendant 3 heures, puis traitée à 1360 C pendant une heure sous flux d'argon afin de former la phase (3-SiC. Enfin, le carbone résiduel est éliminé par chauffage de la mousse sous air à 700 C pendant 3 heures. La pièce ainsi obtenue présente une porosité macroscopique moyenne d'environ 1500 m, soit une augmentation d'environ 25% par rapport à la taille de la mousse initiale. Cette macroporosité est complétée par une mesoporosité comprise entre 10 et 100 nm représentant un volume mésoporeux de 0,2 ml/g et une surface spécifique de 10 m2/g. A partir d'un morceau de cette pièce, on prépare un catalyseur à base de platine avec une teneur en Pt de 0,5 % par rapport à la masse du support en mousse de carbure de silicium (a-SiC). La méthode utilisée est l'imprégnation du volume poreux, suivant la technique connue de l'homme du métier. On découpe dans la mousse de 13-SiC ayant une ouverture de pores de 1500 m, un morceau ayant les dimensions suivantes: 1,5 cm d'épaisseur et 5 cm de diamètre, et pesant 7,53 g. L'imprégnation consiste à dissoudre 0,0645 g du sel précurseur contenant la phase active, (NH3)4Pt(Cl)2.H2O, dans 15 mL d'eau distillée. Dans un premier temps, on procède au mouillage du support en versant goutte à goutte la moitié de la solution de sel précurseur c'est-à-dire 7 mL sur le côté face de la mousse. Cette dernière opération est arrêtée lorsque le support arrive à saturation. La mousse est ensuite séchée à l'air ambiant 12 heures. Dans un second temps, la mousse est retournée afin de réaliser le goutte à goutte du reste de la solution de sel précurseur sur le côté pile de la mousse. Cette dernière est par la suite séchée à température ambiante. Après séchage à l'étuve à 100 C pendant 12 heures, le solide est ensuite calciné sous air à 400 C pendant 2 heures afin de décomposer le sel précurseur. Le catalyseur est ainsi prêt. Il a été utilisé pour réaliser en mode continu la combustion catalytique des suies à une température inférieure à 500 C. Exemple 2: Utilisation d'un catalyseur préparé selon l'exemple 1 dans une étude modèle de combustion de suie. Cet exemple décrit les résultats obtenus lors de la combustion d'une suie modèle sur un filtre catalytique constitué par une mousse de (3-SiC ayant une ouverture de pores de 3600 m et une phase active contenant 0,5 % en masse de platine. Le filtre catalytique est de forme cylindrique et a les dimensions suivantes: 30 mm de diamètre et 20 mm de longueur. Sa masse était de 1,44 g. Après imprégnation et traitement thermique (comme décrit lors de l'exemple 1), le filtre catalytique est imprégné avec 5 % en masse de suie sèche (Printex U, Degussa) par immersion dans une solution d'éthanol contenant la suie en suspension. Le système filtre catalytique et suie est ensuite inséré dans un réacteur tubulaire en quartz (diamètre interne, 30 mm, longueur, 800 mm) faisant partie d'un montage destiné à évaluer la capacité du filtre catalytique à brûler la suie déposée en fonction de la température du réacteur. Afin de simuler les conditions de fonctionnement réel, le test est effectué en isotherme pendant 6 heures à 300 C. La température de 300 C a été choisie sachant que la température typique des gaz sortant d'un moteur diesel est supérieure à 275 C plus de 60% du temps lors d'un fonctionnement typique, et oscille pendant une durée significative du fonctionnement entre 300 et 400 C; cela ressort de l'article Performance and Durability Evaluation of Continuously Regenerating Particulate Filters on Diesel Powered Urban Buses at NY City Transport par T. Lanni et al., publication SAE (Sociéty of Automotive Engineers) n 2001-01-0511. Lors de l'expérience, le système est balayé par un flux gazeux contenant de l'oxygène (10 % en volume), du NO (1000 ppm en volume) et de l'hélium comme gaz vecteur pour un total de 100 cm3/min. Ce mélange gazeux est représentatif des gaz d'échappements sortant d'un moteur diesel. Les résultats obtenus sont présentés sur la Figure 1. Comme nous pouvons le constater, la présence du catalyseur a permis d'augmenter de manière significative l'élimination de la suie par combustion. En effet, la vitesse de combustion de la suie est multipliée par un facteur 26: 10,4 mg de suie / h pour la combustion catalytique de la suie et 0,4 mg de suie / h pour la combustion non catalytique de la suie. Les résultats montrent qu'il est possible de réaliser la combustion catalytique de la suie sur une mousse de n-SiC imprégnée de Pt. Exemple 3: Utilisation de mousses en carbure de silicium (J -SiC) avec des porosités variables catalysées au Pt obtenues d'après l'exemple 1 pour la combustion des particules de suies dans les gaz d'échappements issus d'un moteur diesel. Cet exemple illustre l'emploi d'un filtre catalytique constitué de deux mousses de tailles de pores différentes dans la dépollution des gaz d'échappement issus d'un moteur diesel. L'objectif est d'utiliser deux mousses imprégnées de Pt dont on module la taille des pores afin de brûler les particules de suie issues d'un moteur diesel. Pour cela, nous avons préparé deux mousses ayant des ouvertures de pores différentes et montées en alternance par rapport à l'entrée des gaz d'échappement dans le dispositif de filtre catalytique: la première de 2400 m, la deuxième de 1500 m. Toutes les deux sont catalysées avec 0,5 % en masse de platine suivant la méthode décrite dans l'exemple 1. Le volume de ces 2 mousses représente 60 mL. Ce système filtrant est ensuite placé à la sortie de la ligne d'échappement d'une Peugeot 206 1,4 L HDI (modèle de l'année 2001) disposée sur un banc à rouleaux. Les tests se déroulent pendant 10 minutes, la voiture fonctionne au point mort et sous différents régimes: 900, 2000 ou 3000 tours par minute. Le système filtrant est chauffé par l'intermédiaire d'un collier chauffant à 250 C. Le prélèvement des gaz d'échappement se fait en aval du dispositif filtrant et est réalisé par le FPS (Fine Particle Sampler) fabriqué par Dekati. Cet appareil permet de diluer et d'amener les gaz d'échappement à l'analyseur de particules qui est un impacteur fabriqué par Dekati et de type ELPI (Electrical Low Pressure Impactor). Afin de comparer les résultats, un test blanc est réalisé sans mettre de système filtrant à l'échappement. Les résultats obtenus avec le dispositif filtrant catalytique à base de p- SiC sont montrés sur la Figure 3 et comparés avec le test blanc. Les distributions en nombre en fonction de la taille des particules obtenues pour le test blanc et pour le test réalisé avec le système filtrant catalytique montre bien l'efficacité dudit système dans la filtration- combustion des particules de suies sortant du moteur. Ce dernier permet en effet de diminuer le nombre de particules émises. Il est ainsi possible de moduler la taille des pores des mousses dans le système filtrant catalytique afin d'avoir une perte de charge minimum et une efficacité d'élimination des particules maximum. Il convient de noter que dans cet essai, le volume du milieu filtrant était très faible par rapport à celui d'une cartouche selon l'invention qui serait utilisée industriellement sur le même véhicule. On peut estimer que ce type de moteur nécessite un volume de cartouche filtrante selon l'invention qui est environ 15 à 30 fois plus important que dans le présent essai. Revendications 1. Procédé de fabrication d'un milieu filtrant en mousse de n-SiC présentant une surface spécifique d'au moins 5 m2/g et comportant au moins deux zones ayant une distribution de porosité différente, ledit procédé comportant les étapes suivantes: a) on prépare un milieu précurseur en mousse de polyuréthane comportant au moins deux zones ayant une distribution de porosité différente, que l'on imprègne d'une résine thermodurcissable, b) on réticule ladite résine par augmentation progressive de la température, c) on pyrolyse ladite mousse pour former une mousse de carbone, d) on active ladite mousse en carbone en la chauffant sous balayage de CO2 à une température comprise entre 700 C et 1000 C, e) on expose ladite mousse en carbone activée à une vapeur de SiO pour former 15 une mousse en carbure de silicium. 2. Procédé de fabrication d'un milieu filtrant en mousse de 13-SiC présentant une surface spécifique d'au moins 5 m2/g et comportant au moins deux zones ayant une distribution de porosité différente, ledit procédé comportant les étapes suivantes: a) on prépare un milieu précurseur en mousse de polyuréthane comportant au moins deux zones ayant une distribution de porosité différente, que l'on imprègne d'une suspension de poudre de silicium dans une résine thermodurcissable, b) on réticule ladite résine par augmentation progressive de la température, c) on carbonise la mousse de polyuréthane et la résine, et on siliciure le carbone ainsi formé par augmentation progressive de la température jusqu'à une température ne dépassant pas 1600 C, d) on élimine le carbone résiduel par oxydation du produit à une température 30 comprise entre 650 C et 950 C. 3. Procédé selon une des revendications 1 ou 2, caractérisé en ce que ledit milieu précurseur présente un gradient de porosité, ou est assemblé à partir d'au moins deux blocs ayant une distribution de porosité différente. 4. Procédé selon une quelconque des revendications 1 à 3, caractérisé en ce que ladite résine thermodurcissable est une résine furfurylique ou une résine phénolique. 5. Procédé selon une quelconque des revendications 1 à 4, caractérisé en ce qu'une phase catalytiquement active est déposée sur ledit milieu filtrant par imprégnation. 6. Procédé selon la revendication 5, caractérisé en ce que ladite phase catalytiquement active contient du rhodium, du palladium, du platine, ou une combinaison de ces éléments. 7. Pièce en mousse de a-SiC ayant une surface spécifique d'au moins 5 m2/g et présentant au moins deux zones A et B ayant une distribution de porosité différente, caractérisée en ce que ladite pièce a été fabriquée par transformation chimique d'un milieu précurseur poreux constitué d'au moins deux blocs A' et B' ayant une distribution de porosité différente, et en ce que lesdites au moins deux zones A et B sont issues de ladite transformation chimique desdits au moins deux blocs A' et B'. 8. Pièce en mousse de (3-SiC selon la revendication 7, caractérisée en ce que ladite mousse a une taille moyenne de pores comprise entre 500 m et 4000 m, préférentiellement entre 1000 m et 3000 m, et encore plus préférentiellement entre 1200 m et 1800 m. 9. Pièce en mousse de R-SiC, caractérisée en ce qu'elle a été fabriquée par un procédé selon une quelconque des revendications 1 à 6. 10. Pièce en mousse de D-SiC selon la revendication 9, caractérisée en ce qu'elle comporte une phase catalytiquement active contenant du rhodium, du platine, du platine, ou une combinaison de ces éléments. 11. Dispositif de cartouche de filtre catalytique comportant un milieu filtrant en mousse de (3-SiC ayant une surface spécifique d'au moins 5 m2/g, et au moins une phase active, ladite cartouche état entourée d'une paroi solide en matériau imperméable aux gaz, et équipée d'au moins deux ouvertures, dont l'une pour l'entrée des gaz à filtrer et l'autre pour la sortie des gaz débarrassés d'au moins une partie de leurs particules solide, ladite cartouche étant caractérisée en ce que ledit milieu filtrant comporte au moins deux zones ayant une porosité différente. 12. Dispositif selon la revendication 11, caractérisé en ce que ladite cartouche 15 contient au moins deux blocs A' et B' de milieu filtrant ayant une distribution de porosité différente. 13. Dispositif selon la revendication 11 ou 12, caractérisée en ce que ledit milieu filtre comporte au moins une pièce en mousse de 13-SiC selon une quelconque des 20 revendications 7 à 10. 14. Dispositif selon une des revendications 11 à 13, caractérisé en ce que le ou les blocs constituants le filtre catalytique ont été activés par dépôt d'au moins un agent actif à effet catalytique. 15. Dispositif selon la revendication 11 à 14, caractérisé en ce que ledit agent actif est constitué par au moins un élément sélectionné dans le groupe constitué par Pt, Pd, Rh. 16. Dispositif selon la revendication 11 à 15, caractérisé en ce que la concentration de l'agent actif se situe entre 0,1 et 2 % en masse du support, préférentiellement entre 0,2 et 1,5 % en masse et spécialement entre 0,2 et 0,5 %. 17. Dispositif selon l'une quelconque des revendications 11 à 16, caractérisé en ce qu'il comporte au moins un moyen chauffant. 18. Dispositif selon la revendication 17, caractérisé en ce qu'au moins un des moyens chauffants est disposé à l'extérieur et/ou inséré à l'intérieur dudit dispositif. 19. Dispositif selon la revendication 18, caractérisé en ce qu'au moins un des moyens de chauffage est l'échauffement causé par le passage d'un courant électrique à 10 travers au moins une partie dudit dispositif. 20. Dispositif selon l'une des revendications de 18 à 19, caractérisé en ce qu'il est chauffé à une température inférieure ou égale à 500 C pendant toute sa durée de fonctionnement ou pendant certaines phases de son fonctionnement. 21. Dispositif selon l'une des revendications 15 à 20, caractérisé en ce que ledit milieu est obtenu par assemblage de deux ou plusieurs blocs de milieu filtrant, dont au moins deux ont une distribution de porosité différente. 22. Utilisation d'un dispositif selon l'une quelconque des revendications 11 à 21 pour l'élimination au moins partielle des particules de suies présentes dans les gaz d'échappement d'un moteur diesel.